(57)【要約】【課題】パール感を損なうことなく、化粧料や人体無害性を要求される塗装分野で有用な着色料となる耐溶出性着色光沢ガラスフレーク顔料とその顔料を配合した化粧料を提供する。【解決手段】色素アニオンを結晶構造層間に含有するハイドロタルサイト型層状複水酸化物を光沢ガラスフレーク粒子表面に被覆する。【選択図】なし【特許請求の範囲】
【請求項１】
色素アニオンを結晶構造層間に含有するハイドロタルサイト型層状複水酸化物を光沢ガラスフレーク粒子表面に被覆したことを特徴とする耐溶出性着色光沢ガラスフレーク顔料。
【請求項２】
前記光沢ガラスフレークは、金属または金属酸化物で被覆されたパール感のある光沢ガラスフレークである請求項１に記載の耐溶出性着色光沢ガラスフレーク顔料。
【請求項３】
前記ハイドロタルサイト型層状複水酸化物は、マグネシウム、カルシウム、亜鉛の二価金属から選ばれる少なくとも１種とアルミニウムとの複水酸化物である請求項１または２に記載の耐溶出性着色光沢ガラスフレーク顔料。
【請求項４】
前記色素アニオンは、食品衛生法または薬事法で規定された食品、医薬品、医薬部外品および化粧品用タール色素の中から選ばれるアニオン性色素である請求項１〜３のいずれかに記載の耐溶出性着色光沢ガラスフレーク顔料。
【請求項５】
請求項１〜４のいずれかに記載の耐溶出性着色光沢ガラスフレーク顔料を配合したことを特徴とする化粧料。
【発明の詳細な説明】
【技術分野】
【０００１】
本発明は、メイクアップ化粧品などの分野で着色料となる耐溶出性着色光沢ガラスフレーク顔料とその顔料を配合した化粧料に関するものである。
【背景技術】
【０００２】
従来、マイカ系真珠光沢顔料において、酸化チタンや酸化ジルコニウムなど高屈折率の無色金属酸化物被覆層による干渉色に選択吸収による着色を重畳させるため、酸化鉄のような無機着色成分を被覆層に添加したり、無機または有機着色料を粒子表面に被覆することによって、ゴールド色や紺青色やカルミン色の着色真珠光沢顔料を得ることが行われている。
【０００３】
しかしながら、無機着色成分による着色は色相が限られる上に彩度が低いという問題があり、また有機顔料による着色は人体への有害性と耐溶出性の点から色素が限られるという問題があった。これらの問題を解決するために、色素アニオンを結晶構造層間に含有するハイドロタルサイト型層状複水酸化物をマイカ系真珠光沢顔料粒子表面に被覆するようにした着色真珠光沢フレーク顔料が提案されている（特許文献１参照）。
【０００４】
また、色素アニオンを結晶構造層間に含有するハイドロタルサイト型層状複水酸化物をタルク、セリサイト、カリオン等の無機フレーク粒子に被覆処理して、新規な着色フレーク顔料を得るようにした技術も開発されている（特許文献２参照）。
【０００５】
【特許文献１】特開２００３−２１３１５６号公報
【特許文献２】特開２００１−２３４０９０号公報
【発明の開示】
【発明が解決しようとする課題】
【０００６】
ところで、光沢ガラスフレーク顔料においても、酸化チタンなど高屈折率の無色金属酸化物被覆層を設けることによって干渉色に選択吸収によるパール感のある着色をなすことが行われている。しかしながら、この場合にも、前述のマイカ系真珠光沢顔料と同様、彩度が低く、有機色素や有機顔料による着色には色素が限られるという問題点がある。
【０００７】
本発明は、このような問題点に鑑みてなされたもので、パール感を損なうことなく、化粧料や人体無害性を要求される塗装分野で有用な着色料となる耐溶出性着色光沢ガラスフレーク顔料とその顔料を配合した化粧料を提供することを目的とするものである。
【課題を解決するための手段】
【０００８】
前記目的を達成するために、本発明による耐溶出性着色光沢ガラスフレーク顔料は、
色素アニオンを結晶構造層間に含有するハイドロタルサイト型層状複水酸化物を光沢ガラスフレーク粒子表面に被覆したことを特徴とするものである。
【０００９】
本発明において、前記光沢ガラスフレークは、金属または金属酸化物で被覆されたパール感のある光沢ガラスフレークであるのが好ましい。
【００１０】
また、前記ハイドロタルサイト型層状複水酸化物は、マグネシウム、カルシウム、亜鉛の二価金属から選ばれる少なくとも１種とアルミニウムとの複水酸化物であるのが好ましい。
【００１１】
さらに、前記色素アニオンは、食品衛生法または薬事法で規定された食品、医薬品、医薬部外品および化粧品用タール色素の中から選ばれるアニオン性色素であるのが好ましい。
【００１２】
また、本発明による化粧料は、前記耐溶出性着色光沢ガラスフレーク顔料を配合したことを特徴とするものである。
【発明の効果】
【００１３】
本発明によれば、食品衛生法または薬事法で規定された食品、医薬品、医薬部外品および化粧品用タール色素による鮮明な着色を付加することにより新規な耐溶出性着色光沢ガラスフレーク顔料を提供することができる。この耐溶出性着色光沢ガラスフレーク顔料は、パール感を損なうことなく視覚効果に優れているとともに、高い人体無害性が要求されるメイクアップ化粧料などの分野で有用な着色料となる。また、無害性を要求される塗装分野においても有用な着色料となる可能性をもたらす。
【発明を実施するための最良の形態】
【００１４】
次に、本発明による耐溶出性着色光沢ガラスフレーク顔料とそれを配合した化粧料の具体的な実施の形態について説明する。
【００１５】
本実施形態において、色素アニオンを結晶構造層間に含有するハイドロタルサイト型着色組成物とは、マグネシウム、カルシウム、亜鉛等の二価金属イオン（Ｍ）とアルミニウム等の三価金属イオン（Ｍ'）と色素アニオン（Ａｎ−）から形成される［Ｍ１−ｘＭ'ｘ（ＯＨ）２］（Ａｎ−）ｘ／ｎ・ｍＨ２Ｏ（０．１０＜ｘ＜０．７５）構造をもった着色組成物である。
【００１６】
本実施形態においては、二価および三価金属塩と、光沢ガラスフレーク粒子と、食品衛生法または薬事法で規定された食品、医薬品、医薬部外品および化粧品用タール色素の中から選ばれる色素混合水溶液もしくは懸濁液を塩基により中和することにより、光沢ガラスフレーク粒子上に色素アニオンを結晶構造層間に含有するハイドロタルサイト型層状複水酸化物処理された耐溶出性着色光沢ガラスフレーク顔料を得ることができる。
【００１７】
二価の金属塩としては、塩化マグネシウム、塩化カルシウム、塩化亜鉛、硫酸マグネシウム、硫酸カルシウム、硫酸亜鉛、硝酸マグネシウム、硝酸カルシウム、硝酸亜鉛等が用いられる。また、三価の金属塩としては、塩化アルミニウム、硝酸アルミニウム、硫酸アルミニウム等が用いられる。中和に用いられる塩基としては、水酸化ナトリウム、水酸化カリウム、アンモニア、尿素等が用いられる。色素としては、黄色４号（Ｔａｒｔｒａｚｉｎｅ）、黄色５号（Ｓｕｎｓｅｔ  Ｙｅｌｌｏｗ  ＦＣＦ）、青色１号（Ｂｒｉｌｌｉａｎｔ  Ｂｌｕｅ  ＦＣＦ）、赤色３号（Ｅｒｙｔｈｒｏｓｉｎｅ）、赤色１０４号（Ｆｌｏｘｉｎｅ  Ｂ）、赤色２０１号（Ｌｉｔｈｏｌ  Ｒｕｂｉｎ  Ｂ）等が挙げられ、食品衛生法または薬事法で規定された食品、医薬品、医薬部外品および化粧品用タール色素の中から選ばれる。光沢ガラスフレークとしては、ガラスフレーク顔料、金属または金属酸化物で被覆されたパール感のある光沢ガラスフレーク顔料が用いられる。被覆される金属としては、金、銀およびニッケル等があり、金属酸化物としては、酸化チタン等があり、被覆の厚みにより光沢発色の色を調整している。一般には日本板硝子（株）よりメタシャインという商品名で市販されている。
【実施例】
【００１８】
次に、本発明の具体的態様を示すために、代表的な実施例および配合実施例を挙げる。なお、これらの実施例は本発明の技術的範囲を限定するものではない。
【００１９】
（実施例１）
撹拌装置を備えたステンレス反応容器内の水９０００ｍｌに青色１号６ｇとメタシャインＭＣ１０８０ＲＲ（反応色：赤色）３００ｇを入れて十分に分散させ、塩化アルミニウム六水和物３６ｇと塩化亜鉛３０ｇを投入して溶解させた。次いで、反応系を８０℃まで加温しその温度に保ちながら徐々に２％水酸化ナトリウム水溶液を滴下して中和した。中和終了後さらに熟成のため反応系を９０℃まで加温して１時間撹拌した。次に、水でデカンテーションを上澄み液がほとんど無色になるまで繰り返しろ過した。この後、残留粉体を再度水に分散させ、その分散液をスプレードライすることにより乾燥させ、青色１号を結晶構造層間に含有するハイドロタルサイト型層状複水酸化物を被覆したパール感のある耐溶出性着色光沢ガラスフレーク顔料を得た。
【００２０】
（実施例２）
青色１号３ｇを用いた以外は実施例１と同様にして、青色１号を結晶構造層間に含有するハイドロタルサイト型層状複水酸化物を被覆した実施例１よりも薄いパール感のある耐溶出性着色光沢ガラスフレーク顔料を得た。
【００２１】
（実施例３）
青色１号１ｇを用いた以外は実施例１と同様にして、青色１号を結晶構造層間に含有するハイドロタルサイト型層状複水酸化物を被覆した実施例２よりも薄いパール感のある耐溶出性着色光沢ガラスフレーク顔料を得た。
【００２２】
（実施例４）
青色１号０．５ｇを用いた以外は実施例１と同様にして、青色１号を結晶構造層間に含有するハイドロタルサイト型層状複水酸化物を被覆した実施例３よりも薄いパール感のある耐溶出性着色光沢ガラスフレーク顔料を得た。
【００２３】
（実施例５）
黄色５号６ｇとメタシャインＭＣ１０８０ＲＢ（反応色：青色）３００ｇを用いて実施例１と同様にして黄色５号を結晶構造層間に含有するハイドロタルサイト型層状複水酸化物を被覆したパール感のある耐溶出性着色光沢ガラスフレーク顔料を得た。
【００２４】
（実施例６）
赤色２０１号６ｇとメタシャインＭＣ１０８０ＲＧ（反応色：緑色）３００ｇを用いて実施例１と同様にして赤色２０１号を結晶構造層間に含有するハイドロタルサイト型層状複水酸化物を被覆したパール感のある耐溶出性着色光沢ガラスフレーク顔料を得た。
【００２５】
（実施例７）
青色１号６ｇとメタシャインＭＣ１０８０ＲＹ（反応色：黄色）３００ｇを用いて実施例１と同様にして青色１号を結晶構造層間に含有するハイドロタルサイト型層状複水酸化物を被覆したパール感のある耐溶出性着色光沢ガラスフレーク顔料を得た。
【００２６】
（配合実施例１）
次の処方により彩度のある光沢ネイルエナメルを調製した。
＜配合比＞
ニトロセルロース                １０部
アルキッド樹脂                  １０部
クエン酸アセチルトリブチル        ５部
酢酸エチル                      ２５部
酢酸ブチル                      ４５部
エチルアルコール                  ５部
本発明顔料（実施例６）            適量
＜製法＞
アルキッド樹脂の一部とクエン酸アセチルトリブチルの一部をとり、本発明の顔料を加えて練り合わせる。残りの成分を別の密閉容器中で混合溶解させ、これに顔料混練物を加えて均一に撹拌分散させる。